(57)【要約】      （修正有）【課題】改善された画像堅牢性を有する、コーティング基材用転相インクの提供【解決手段】アモルファス化合物と；結晶性化合物と；任意要素の分散剤と；任意要素の共力剤と；任意要素の着色剤と；約１０〜約８０個の炭素原子を含むアルキル長鎖を有するアルコールとを含む転相インク。【選択図】なし【特許請求の範囲】
【請求項１】
転相インクであって、
アモルファス化合物と；
結晶性化合物と；
任意要素の分散剤と；
任意要素の共力剤と；
任意要素の着色剤と；
１０〜８０個の炭素原子を含むアルキル長鎖を有するアルコールとを含む、転相インク。
【請求項２】
前記アモルファス化合物が、以下の式の第１の酒石酸エステルを含み、
【化１】
2014084463.tif 000024
式中、Ｒ１、Ｒ２、Ｒ３、Ｒ４およびＲ５は、それぞれ独立してアルキル基であり、ここで、アルキルは、１〜４０個の炭素原子を含み、直鎖、分岐鎖または環状、飽和または不飽和、置換または非置換であるか、または置換または非置換の芳香族基またはヘテロ芳香族基、およびこれらの混合物であってもよく、
結晶性化合物は、以下の式の第２の酒石酸エステルを含み、
【化２】
2014084463.tif 000025
式中、Ｒ１９およびＲ２０は、それぞれ独立して、低級アルキルおよびアルコキシで置換されたアリールまたはヘテロアリールであり、各ｎは、独立して０〜３であるか；または、アモルファス化合物は、Ｌ−酒石酸  ビス（２−イソプロピル−５−メチルシクロヘキシル）、（４−ｔ−ブチルシクロヘキシル）（シクロヘキシル）−Ｌ−酒石酸、Ｌ−酒石酸  ジ−ＤＬ−メンチル、これらの立体異性体および混合物からなる群から選択されるか；またはアモルファス化合物は、以下の式の化合物であり、
【化３】
2014084463.tif 000026
式中、Ｒ１およびＲ２は、それぞれ他と独立して、アルキル基からなる群から選択され、ここで、アルキル部分は、１〜４０個の炭素原子を含み、直鎖、分岐鎖または環状、飽和または不飽和、置換または非置換であるか、または置換または非置換の芳香族基またはヘテロ芳香族基、およびこれらの混合物である、請求項１に記載の転相インク。
【請求項３】
前記結晶性化合物が、Ｌ−酒石酸  ジベンジル、Ｌ−酒石酸  ジフェネチル、Ｌ−酒石酸  ビス（３−フェニル−１−プロピル）、Ｌ−酒石酸  ビス（２−フェノキシエチル）、Ｌ−酒石酸  ジフェニル、Ｌ−酒石酸  ビス−４−メチルフェニル）、Ｌ−酒石酸  ビス（４−メトキシルフェニル）、Ｌ−酒石酸  ビス（４−メチルベンジル）、Ｌ−酒石酸  ビス（４−メトキシベンジル）、およびこれらの立体異性体および混合物からなる群から選択されるか、または、前記結晶性化合物は、以下の式の第２の酒石酸エステルを含み、
【化４】
2014084463.tif 000027
式中、Ｒ１９およびＲ２０は、それぞれ独立して、以下のもの
【化５】
2014084463.tif 000028
およびこれらの混合物からなる群から選択され、
【化６】
2014084463.tif 000029
は、化合物に対するＲ１９基およびＲ２０基の接続点をあらわすか、または前記結晶性化合物は、以下の式の化合物であり、
【化７】
2014084463.tif 000030
式中、Ｑは、アルカンジイルであり；Ｒ１５およびＲ１６は、それぞれ独立して、１個以上のアルキルで置換されたフェニルまたはシクロヘキシルであり；ｉは、０または１であり；ｊは、０または１であり；ｐは、１〜４であり；ｑは、１〜４である、請求項１に記載の転相インク。
【請求項４】
前記着色剤が顔料である、請求項１に記載の転相インク組成物。
【請求項５】
前記アルコールが、直鎖一級アルコールまたは二級アルコールである、請求項１に記載の転相インク組成物。
【請求項６】
前記アルコールが、１５〜６０個の炭素原子を含むアルキル長鎖を有する直鎖一級アルコールである、請求項１に記載の転相インク組成物。
【請求項７】
前記アルコールは、融点が７０〜１３０℃の直鎖一級アルコールである、請求項１に記載の転相インク組成物。
【請求項８】
前記アルコールは、１５０℃の温度での粘度が１〜１０センチポイズである直鎖一級アルコールである、請求項１に記載の転相インク組成物。
【請求項９】
アモルファス化合物と；結晶性化合物と；任意要素の分散剤と；任意要素の共力剤と；任意要素の着色剤と；１０〜８０個の炭素原子を含むアルキル長鎖を有するアルコールとを含む転相インク組成物を含有する、インクジェットプリンターのスティックまたはペレット。
【請求項１０】
アモルファス化合物と；結晶性化合物と；任意要素の分散剤と；任意要素の共力剤と；任意要素の着色剤と；１０〜８０個の炭素原子を含むアルキル長鎖を有するアルコールとを含む転相インク組成物をインクジェット印刷装置に組み込むことと；
このインク組成物を溶融させることと、
溶融したインクの液滴を、基材の上に画像のパターンになるように放出させることとを含む、方法。
【発明の詳細な説明】
【技術分野】
【０００１】
本明細書には、改善された画像堅牢性を有する直鎖一級アルコールを含む転相インクが開示される。
【背景技術】
【０００２】
米国特許出願第１３／４５６，８０５号では、要約書に、コーティング紙基材への印刷を含むインクジェット印刷に適した固体インク組成物が記載されている。
【０００３】
以前の顔料系結晶性−アモルファスインクは、結晶化速度が速く、耐光性が高い（染料系インクと比較した場合）ことが示されている。しかし、これらのインクは、依然として、コーティング基材に対し、折りたたんだときのしわを改良する必要があり、耐引っ掻き性をさらに高める余地がある。堅牢性をさらに高めた顔料系固体インクを設計することが有益だろう。
【０００４】
従来の固体インク技術は、一般的に、多孔性の紙に対しては、鮮明な画像を作り出し、吐出部を使用する際の経済性および基材の自由度を与えるという点で成功しているが、このような技術は、コーティング基材の場合には満足なものではない。したがって、この意図した目的のために既知の組成物およびプロセスが適しているものの、コーティング紙基材の上に画像を作成するか、または印刷するさらなる手段が依然として必要である。このように、顧客に対し、あらゆる基材の上で優れた画質を与える固体インク組成物および将来の印刷技術のための代替組成物を見つけることが必要である。さらに、プロダクションプリンティングのような迅速な印刷環境に適したこのような固体インク組成物を提供する必要がある。さらに、分散した有機着色顔料を含有し、改良された結晶化速度を示す改良された転相インクが必要である。さらにコーティング基材に対し、折りたたんだときのしわを改良し、耐引っ掻き性をさらに高めるとともに、結晶化速度が速く、耐光性が高い（染料系インクと比較した場合）改良された転相インクが依然として必要である。改良された堅牢性を与える顔料系転相インクを有することがさらに有益であろう。
【発明の概要】
【発明が解決しようとする課題】
【０００５】
アモルファス化合物と；結晶性化合物と；任意要素の分散剤と；任意要素の共力剤と；任意要素の着色剤と；約１０〜約８０個の炭素原子を含むアルキル長鎖を有するアルコールとを含む転相インクが記載されている。
【０００６】
また、アモルファス化合物と；結晶性化合物と；任意要素の分散剤と；任意要素の共力剤と；任意要素の着色剤と；約１０〜約８０個の炭素原子を含むアルキル長鎖を有するアルコールとを含む転相インク組成物を含有するインクジェットプリンターのスティックまたはペレットが記載されている。
【０００７】
また、アモルファス化合物と；結晶性化合物と；任意要素の分散剤と；任意要素の共力剤と；任意要素の着色剤と；約１０〜約８０個の炭素原子を含むアルキル長鎖を有するアルコールとを含む転相インク組成物をインクジェット印刷装置に組み込むことと；このインク組成物を溶融させることと、溶融したインクの液滴を、基材の上に画像のパターンになるように放出させることとを含む方法も記載されている。
【図面の簡単な説明】
【０００８】
【図１】図１は、コントロール顔料系転相インクと、本開示の２種類の顔料系転相インクについて、複素粘度（センチポイズ、ｙ軸）対温度（℃、ｘ軸）を示すグラフである。
【図２】図２は、コントロール顔料系転相インクおよび本発明の２種類の顔料系転相インクについて、１４０℃での複素粘度（センチポイズ、ｙ軸）対周波数（Ｈｚ、ｘ軸）を示すグラフである。
【図３】図３は、３つの丸い指状部を有する試験器を用いて引っ掻いたＫ−プルーフコントロールサンプルを示す。
【図４】図４は、３つの丸い指状部を有する試験器で引っ掻いた本開示のＫ−プルーフサンプルを示す。
【図５】図５は、３つの丸い指状部を有する試験器で引っ掻いた本開示のＫ−プルーフサンプルを示す。
【図６】図６は、向き合ったページで折りたたまれたＫ−プルーフコントロールサンプルを示す。
【図７】図７は、向き合ったページで折りたたまれた本開示のＫ−プルーフサンプルを示す。
【図８】図８は、向き合ったページで折りたたまれた本開示のＫ−プルーフサンプルを示す。
【発明を実施するための形態】
【０００９】
アモルファス化合物と；結晶性化合物と；任意要素の分散剤と；任意要素の共力剤と；任意要素の着色剤と；１０〜８０個の炭素原子、１５〜６０個の炭素原子、または２０〜５５個の炭素原子を含むアルキル長鎖を有するアルコールとを含む、転相インクが提供される。
【００１０】
アルコールは、直鎖または分岐鎖、置換または非置換、飽和または不飽和であってもよい。
【００１１】
いくつかの実施形態では、アルコールは、官能基化されていない材料をある割合で含む。いくつかの実施形態では、アルコールは、直鎖、分岐鎖、飽和、不飽和、環状、置換、非置換のアルキル基から選択されるアルキル基を含み、ヘテロ原子（例えば、酸素、窒素、硫黄、ケイ素、ホウ素、リン）がアルキル基中に存在していてもよい、アルキル基；非置換アリール基および置換アリール基を含め、上述のようなヘテロ原子がアリール基中に存在していてもよい、アリール基；非置換および置換のアルキルアリール基を含み、アルキルアリール基のアルキル部分が、直鎖、分岐鎖、飽和、不飽和、および／または環状であってもよく、上述のようなヘテロ原子が、アルキルアリール基のアルキル部分およびアリール部分のいずれかまたは両方中に存在していてもよい、アルキルアリール基；非置換および置換のアリールアルキル基を含み、アリールアルキル基のアルキル部分は、直鎖、分岐鎖、飽和、不飽和、および／または環状であってもよく、上述のようなヘテロ原子が、アリールアルキル基のアルキル部分およびアリール部分のいずれかまたは両方中に存在していてもよい、アリールアルキル基を含むが、但し、アルコールは、１０〜８０個の炭素原子、または１５〜６０個の炭素原子、または２０〜５５個の炭素原子を含む少なくとも１つのアルキル長鎖を有する。
【００１２】
アルコールは、一級アルコールであってもよく、または二級アルコールであってもよい。いくつかの実施形態では、アルコールは、直鎖一級アルコールである。
【００１３】
転相インクは、アモルファス化合物と；結晶性化合物と；任意要素の分散剤と；任意要素の共力剤と；任意要素の着色剤と；以下の式の直鎖一級アルコール
Ｒ−ＣＨ２−ＯＨ
とを含み、式中、Ｒは、１０〜８０個の炭素原子、または１５〜６０個の炭素原子、または２０〜５５個の炭素原子を含むアルキル基である。いくつかの実施形態では、Ｒ−ＣＨ２−ＯＨは、特定の炭素鎖長を有するアルコールであり、いくつかの実施形態では、Ｒは、１０〜８０個の炭素原子、または１５〜６０個の炭素原子、または２０〜５５個の炭素原子を含むアルキル基である。いくつかの実施形態では、Ｒ−ＣＨ２−ＯＨは、式Ｒ−ＣＨ２−ＯＨのアルコールから選択されるアルコールの組み合わせを含むアルコール混合物であり、混合物中のそれぞれのアルコールについて、Ｒは、独立して、１０〜８０個の炭素原子、または１５〜６０個の炭素原子、または２０〜５５個の炭素原子を含むアルキル基から選択される。いくつかの実施形態では、アルコールは、１５〜６０個の炭素原子または２０〜５５個の炭素原子を含むアルキル長鎖を有する直鎖一級アルコールである。
【００１４】
本明細書で使用する場合、「アルキル」という用語は、脂肪族炭化水素基を指す。アルキル部分は、「飽和アルキル」基であってもよく、飽和アルキル基とは、アルケン部分またはアルキン部分を含まないことを意味する。アルキル部分は、「不飽和アルキル」部分であってもよく、不飽和アルキル部分とは、少なくとも１つのアルケン部分またはアルキン部分を含むことを意味する。「アルケン」部分とは、少なくとも２個の炭素原子と、少なくとも１つの炭素−炭素二重結合とからなる基を指し、「アルキン」部分は、少なくとも２個の炭素原子と、少なくとも１つの炭素−炭素三重結合とからなる基を指す。アルキル部分は、飽和であるか、または不飽和であるかにかかわらず、分岐鎖、直鎖の鎖または環状であってもよい。
【００１５】
アルキル基は、置換または非置換であってもよい。置換されている場合、水素以外の任意の基が置換基となり得る。置換されている場合、置換基は、個々に独立して以下の非限定的な具体例のリストから選択される１つ以上の基である。一置換アミノ基および二置換アミノ基を含む、アルキル、シクロアルキル、ヒドロキシ、アルコキシ、シアノ、ハロ、アミノ。典型的なアルキル基としては、いかなる様式にも限定されないが、メチル、エチル、プロピル、イソプロピル、ブチル、イソブチル、第三級ブチル、ペンチル、ヘキシル、エテニル、プロペニル、ブテニル、シクロプロピル、シクロブチル、シクロペンチル、シクロヘキシルが挙げられる。それぞれの置換基がさらに置換されていてもよい。
【００１６】
「アリール」という用語は、本明細書で使用する場合、１個、２個または３個の環を含む炭素環芳香族系を意味し、このような環が、側鎖の様式で一緒に接続していてもよく、または縮合していてもよい。「アリール」という用語は、芳香族基、例えば、ベンジル、フェニル、ナフチル、アントラセニルおよびビフェニルを包含する。
【００１７】
「アリールアルキル」という用語は、本明細書で使用する場合、単独または組み合わせて、アルキル基を介して親分子部分に接続するアリール基を指す。「アルカンジイル」という用語は、アルカン基の二価の基を指す。このようなアルカンジイルは、一般式−Ｃｎ（ＲｘＲｙ）ｎ−を有し、ＲｘおよびＲｙは、それぞれ独立して、低級アルキル基または水素である。
【００１８】
直鎖一級アルコールは、融点が６５〜１４０℃、または７０〜１３０℃、または７５〜１２０℃である。融点は、示差走査熱量測定（ＤＳＣ）のような任意の方法によって測定することができる。
【００１９】
直鎖一級アルコールは、１５０℃での粘度が１〜２０センチポイズ、または１〜１０センチポイズ、または３〜８センチポイズである。粘度は、ＡＳＴＭ−Ｄ−３２３６に記載される方法のような任意の方法によって測定することができる。
【００２０】
直鎖一級アルコールは、ヒドロキシル価が３０〜１８０ｍｇ  ＫＯＨ／サンプル（ｇ）、５５〜１５０ｍｇ  ＫＯＨ／サンプル（ｇ）、または６０〜１４０ｍｇ  ＫＯＨ／サンプル（ｇ）、または６５〜１３０ｍｇ  ＫＯＨ／サンプル（ｇ）である。ヒドロキシル価は、ＡＳＴＭ−Ｅ−２２２に記載される方法のような任意の方法によって測定することができる。
【００２１】
本発明の転相インクで使用するのに適した直鎖一級アルコールは、Ｕｎｉｌｉｎ（商標）３５０アルコール、Ｕｎｉｌｉｎ（商標）４２５アルコール、Ｕｎｉｌｉｎ（商標）５５０アルコールおよびＵｎｉｌｉｎ（商標）７００アルコールを含むＵｎｉｌｉｎ（商標）アルコールシリーズから選択することができる。本発明の転相インクで使用するのに適切な選択されるＵｎｉｌｉｎ（商標）アルコールの性質を表１にまとめている。さらなる詳細のために、ｈｔｔｐ：／／ｗｗｗ．ｂａｋｅｒｈｕｇｈｅｓ．ｃｏｍ／ｎｅｗｓ−ａｎｄ−ｍｅｄｉａ／ｒｅｓｏｕｒｃｅｓ／ｔｅｃｈｎｉｃａｌ−ｄａｔａ−ｓｈｅｅｔ／ｕｎｉｌｉｎ−ａｌｃｏｈｏｌｓを参照。
【表１】
2014084463.tif 000002
【００２２】
固体インク技術は、印刷の能力を広げ、多くの市場にわたる顧客基盤を広げ、印刷用途の多様性は、印刷ヘッド技術、印刷プロセスおよびインク材料を有効に組み込むことによって促進されるだろう。固体インク組成物は、室温（ＲＴ）（例えば、２０〜２７℃）で固体であり、溶融したインクが基材に塗布されるような高温で溶融することを特徴とする。現在のインクの選択肢は、多孔性の紙基材ならうまくいくが、これらの選択肢は、コーティングされた紙基材では常に満足いくものというわけではない。
【００２３】
以前、固体インク配合物中で結晶性低分子化合物とアモルファス低分子化合物の混合物を用いると、堅牢性の高いインクを与え、特に、コーティングされた紙の上で堅牢性の高い画像を示す固体インクを与えることを発見した。米国特許出願第１３／０９５，６３６号を参照。
【００２４】
しかし、このアプローチを用いることは、驚くべきことに、結晶性材料またはアモルファス材料の既知の性質に依存する。結晶性材料の場合、低分子は、一般的に、固化すると結晶化する傾向があり、低分子量有機固体は、一般的に結晶である。結晶性材料は、一般的に硬度が大きく、耐性が大きいが、このような材料は、きわめて脆くもあり、その結果、主に結晶性のインク組成物を用いて作られる印刷塊は、かなり損傷を受けやすい。アモルファス材料の場合、高分子量アモルファス材料（例えばポリマー）は、高温では粘性があり粘着性の液体であるが、高温で十分に低い粘度を示さない。その結果、このポリマーは、所望の吐出温度（１４０℃）で印刷ヘッドノズルから吐出させることができない。
【００２５】
さらに、以前、結晶性化合物とアモルファス化合物のブレンドによって、堅牢性の高い固体インクを得ることができることを発見した。米国特許出願第１３／４５６，８０５号を参照。
【００２６】
本発明の転相インクは、特に、コーティング基材の上で、印刷した画像の堅牢性を高める。本発明の転相インク（いくつかの実施形態では、顔料系転相インク）の引っ掻き性および折りたたんだときのしわといった特徴は、直鎖一級アルコール（例えば、Ｂａｋｅｒ  Ｈｕｇｈｅｓから商標名Ｕｎｉｌｉｎ（商標）で入手可能なもの）を組み込むことによって、顕著に高まる。本明細書に提供される折りたたんだときのしわおよび耐引っ掻き性が向上することは、次世代の堅牢性が高いインクを可能にする鍵である。
【００２７】
本発明の転相インク組成物は、（１）結晶性化合物と（２）アモルファス化合物のブレンドを、一般的に、それぞれ６０：４０〜９５：５の重量比で含む。いくつかの実施形態では、結晶性化合物とアモルファス化合物の重量比は、６５：３５〜９５：５、または７０：３０〜９０：１０、または７０：３０〜８０：２０である。他の実施形態では、結晶性化合物とアモルファス化合物を、それぞれ１．５〜２０、または２．０〜１０の重量比でブレンドする。
【００２８】
それぞれの化合物または構成要素は、固体インクに特定の性質を付与し、これらのアモルファス化合物と結晶性化合物のブレンドを組み込んで得られたインクは、コーティングされていない基材およびコーティングされた基材の上で優れた堅牢性を示す。インク配合物中の結晶性化合物は、冷却すると、迅速な結晶化によって転相を進ませる。また、結晶性化合物は、最終的なインク膜の構造も固定し、アモルファス化合物の粘着性を減らすことによって、硬いインクを作り出す。アモルファス化合物は、印刷したインクに粘着性を与え、堅牢性を付与する。
【００２９】
アモルファス化合物は、以下に示す式Ｉの酒石酸エステルまたは式ＩＩのクエン酸エステルを含んでいてもよく、
【化１】
2014084463.tif 000003
式中、Ｒ１、Ｒ２、Ｒ３、Ｒ４およびＲ５は、それぞれ独立してアルキル基であり、ここで、アルキルは、１〜４０個の炭素原子を含み、直鎖、分岐鎖または環状、飽和または不飽和、置換または非置換であるか、または置換または非置換の芳香族基またはヘテロ芳香族基、およびこれらの混合物であってもよい。
【００３０】
いくつかの実施形態では、Ｒ１、Ｒ２、Ｒ３、Ｒ４およびＲ５は、それぞれ独立して、メチル、エチル、ｎ−プロピル、イソプロピル、ｎ−ブチルおよびｔ−ブチルから選択される１個以上のアルキル基で置換されたシクロヘキシル基である。いくつかの実施形態では、Ｒ１、Ｒ２、Ｒ３、Ｒ４およびＲ５は、それぞれ独立して、メチル、エチル、ｎ−プロピル、イソプロピル、ｎ−ブチルおよびｔ−ブチルから選択される１個以上のアルキル基で置換されたシクロヘキシル基である。
【００３１】
式Ｉを参照すると、いくつかの実施形態では、Ｒ１およびＲ２のうち、１つは２−イソプロピル−５−メチルシクロヘキシルであり、Ｒ１およびＲ２のうち、他の１つは２−イソプロピル−５−メチルシクロヘキシル、４−ｔ−ブチルシクロヘキシル、またはシクロヘキシルであるか、または、Ｒ１およびＲ２のうち、１つは４−ｔ−ブチルシクロヘキシルであり、Ｒ１およびＲ２のうち、他の１つはシクロヘキシルである。特定の実施形態では、Ｒ１およびＲ２は、それぞれ２−イソプロピル−５−メチルシクロヘキシルである。特定の実施形態では、Ｒ１は２−イソプロピル−５−メチルシクロヘキシルであり、Ｒ２は４−ｔ−ブチルシクロヘキシルである。いくつかの実施形態では、Ｒ１は２−イソプロピル−５−メチルシクロヘキシルであり、Ｒ２はシクロヘキシルである。いくつかの実施形態では、Ｒ１は４−ｔ−ブチルシクロヘキシルであり、Ｒ２はシクロヘキシルである。
【００３２】
式ＩＩを参照すると、いくつかの実施形態では、Ｒ３、Ｒ４およびＲ５のうち、１つは２−イソプロピル−５−メチルシクロヘキシルであり、Ｒ３、Ｒ４およびＲ５のうち、他の１つは、２−イソプロピル−５−メチルシクロヘキシル、４−ｔ−ブチルシクロヘキシルまたはシクロヘキシルであるか、または、Ｒ３、Ｒ４およびＲ５のうち、１つは４−ｔ−ブチルシクロヘキシルであり、Ｒ３、Ｒ４およびＲ５のうち、他の１つはシクロヘキシルである。いくつかの実施形態では、Ｒ３、Ｒ４およびＲ５は、それぞれ２−イソプロピル−５−メチルシクロヘキシルである。いくつかの実施形態では、Ｒ３は２−イソプロピル−５−メチルシクロヘキシルであり、Ｒ４およびＲ５は、それぞれ、４−ｔ−ブチルシクロヘキシルである。特定の実施形態では、Ｒ３は２−イソプロピル−５−メチルシクロヘキシルであり、Ｒ４およびＲ５は、それぞれシクロヘキシルである。特定の実施形態では、Ｒ３は４−ｔ−ブチルシクロヘキシルであり、Ｒ４およびＲ５は、それぞれシクロヘキシルである。
【００３３】
ある種の適切なアモルファス材料が米国特許出願第１３／０９５，７８４号に開示されている。アモルファス材料は、以下の式を有する酒石酸エステルを含んでいてもよく、
【化２】
2014084463.tif 000004
式中、Ｒ１およびＲ２は、それぞれ他と独立して、つまり、これらが同じであってもよく、または異なっていてもよいことを意味し、アルキル基からなる群から選択され、ここで、アルキル部分は、１〜４０個の炭素原子を含み、直鎖、分岐鎖または環状、飽和または不飽和、置換または非置換であるか、または置換または非置換の芳香族基またはヘテロ芳香族基、およびこれらの混合物であってもよい。いくつかの実施形態では、Ｒ１およびＲ２は、それぞれ独立して、メチル、エチル、ｎ−プロピル、イソプロピル、ｎ−ブチルおよびｔ−ブチルから選択される１個以上のアルキル基で置換されたシクロヘキシル基である。いくつかの実施形態では、Ｒ１およびＲ２は、それぞれ２−イソプロピル−５−メチルシクロヘキシルである。
【００３４】
酒石酸骨格は、Ｌ−（＋）−酒石酸、Ｄ−（−）−酒石酸、ＤＬ−酒石酸またはメソ酒石酸、およびこれらの混合物から選択される。酒石酸のＲ基および立体化学に依存して、エステルは、結晶または安定なアモルファス化合物を生成することができる。いくつかの実施形態では、アモルファス化合物は、Ｌ−酒石酸  ジ−Ｌ−メンチル、Ｌ−酒石酸  ジ−ＤＬ−メンチル（ＤＭＴ）、ＤＬ−酒石酸  ジ−Ｌ−メンチル、ＤＬ−酒石酸  ジ−ＤＬ−メンチル、およびこれらの任意の立体異性体および混合物からなる群から選択される。
【００３５】
アモルファス化合物は、米国特許出願第１３／０９５，７９５号に開示されるクエン酸エステルを含んでいてもよい。これらのアモルファス材料は、クエン酸のエステル化反応によって合成される。クエン酸を種々のアルコールと反応させ、米国特許出願第１３／０９５，７９５号に示される合成スキームにしたがってトリエステルを製造した。アモルファス化合物は、酒石酸のエステル化反応によって合成される。
【００３６】
これらの材料は、吐出温度付近（１４０℃以下、または１００〜１４０℃、または１０５〜１４０℃）では比較的低い粘度（＜１０２センチポイズ（ｃｐ）、または１〜１００ｃｐ、または５〜９５ｃｐ）を示すが、室温では非常に高い粘度を示す（＞１０５ｃｐ）。
【００３７】
特に、Ｌ−酒石酸  ジ−ＤＬ−メンチル（ＤＭＴ）は、本発明のインク実施形態でアモルファス化合物として使用するのに特に適していることがわかった。
【００３８】
アモルファス構成要素を合成するために、酒石酸を種々のアルコールと反応させ、米国特許出願第１３／０９５，７８４号に示される合成スキームにしたがってジエステルを製造した。エステル化に、例えば、メントール、イソメントール、ネオメントール、イソネオメントールおよびこれらの任意の立体異性体および混合物のような種々のアルコールを使用してもよい。脂肪族アルコールの混合物をエステル化に使用してもよい。２種類の脂肪族アルコールの混合物をエステル化に使用してもよい。脂肪族アルコールのモル比は、２５：７５〜７５：２５、４０：６０〜６０：４０、または５０：５０であってもよい。酒石酸と反応させたときに、混合物がアモルファス化合物を形成する適切な脂肪族アルコールとしては、シクロヘキサノールおよび置換シクロヘキサノール（例えば、２−、３−、または４−ｔｅｒｔ−ブチル−シクロヘキサノール）が挙げられる。この反応に２モル当量以上のアルコールを使用し、酒石酸のジエステルを製造してもよい。１モル当量のアルコールを使用する場合、結果は、ほとんどモノエステルである。
【００３９】
いくつかの実施形態では、アモルファス化合物は、Ｌ−酒石酸  ビス（２−イソプロピル−５−メチルシクロヘキシル）または（４−ｔ−ブチルシクロヘキシル）−（シクロヘキシル）−Ｌ−酒石酸、Ｌ−酒石酸  ジ−ＤＬ−メンチル、および任意の立体異性体を含む。
【００４０】
適切なアモルファス構成要素としては、Ｍｏｒｉｍｉｔｓｕらに対する米国特許出願第１３／０９５，７９５号に開示されるものが挙げられる。アモルファス材料は、以下の構造を有する化合物を含んでいてもよく、
【化３】
2014084463.tif 000005
式中、Ｒ３、Ｒ４およびＲ５は、独立してアルキル基であり、ここで、アルキル部分は、１〜４０個の炭素原子を含み、直鎖、分岐鎖または環状、飽和または不飽和、置換または非置換であるか、または置換または非置換の芳香族基またはヘテロ芳香族基、およびこれらの混合物であってもよい。クエン酸  トリ−ＤＬ−メンチル（ＴＭＣ）は、適切な熱特性およびレオロジー特性を与え、印刷画像に堅牢性を付与する望ましいアモルファス候補物質である。
【００４１】
これらのアモルファス材料は、クエン酸のエステル化反応によって合成される。クエン酸を種々のアルコールと反応させ、本明細書に開示する合成スキームにしたがってトリエステルを製造した。エステル化反応でクエン酸と少なくとも１つのアルコールから合成したアモルファス化合物を用いることによって、転相インク組成物が得られる。
【００４２】
アモルファス化合物は、以下の式を有するジウレタン化合物を含んでいてもよく、
【化４】
2014084463.tif 000006
式中、Ｚは、以下のもの
【化５】
2014084463.tif 000007
からなる群から選択され、Ｚは、＊と表示した結合を介してジウレタンの式の窒素原子のいずれかの側に接続することができ、Ｒ６およびＲ７は、それぞれ、（ｉ）アルキルが、１〜８個の炭素原子を含む直鎖または分岐鎖であってもよい、アルキル基、または（ｉｉ）アリール基であり；但し、Ｚが−（ＣＨ２）６−である場合、Ｒ６およびＲ７の両方が−（ＣＨ２）ｎ−Ｃ６Ｈ５（ｎ＝０〜４）ではない。Ｒ６およびＲ７は両方とも、メチル、エチル、プロピル、（ｎ−、ｉｓｏ−、ｓｅｃ−およびｔ−）ブチル、（ｎ−、ｉｓｏ−、ｔ−）ペンチル、（ｎ−、ｉｓｏ−、ｔ−）ヘキシル、（ｎ−、ｉｓｏ−、ｔ−）ヘプチル、または（ｎ−、ｉｓｏ−、ｔ−）オクチルを含む任意の直鎖アルキルまたは分岐鎖アルキルであってもよい。
【００４３】
いくつかの実施形態では、Ｒ６およびＲ７は、独立して、以下のもの
【化６】
2014084463.tif 000008
からなる群から選択される。
【００４４】
いくつかの実施形態では、ｚは−（ＣＨ２）６−であり、Ｒ６およびＲ７は、両方とも
【化７】
2014084463.tif 000009
であり、Ｒ６およびＲ７は、縮合した環アルコール、ヒドロアビエチルアルコール（例えば、ロジンアルコール）、イソボルネオールおよびオクチルフェノールエトキシレート（例えば、Ｉｇｅｐａｌ（登録商標）ＣＡ２１０）であってもよい。
【００４５】
これらの材料は、吐出温度付近（１４０℃以下、または１００〜１４０℃、または１０５〜１４０℃）では比較的低い粘度（＜１０２センチポイズ（ｃｐ）、または１〜１００ｃｐ、または５〜９５ｃｐ）を示すが、室温では非常に高い粘度を示す（＞１０５ｃｐ）。
【００４６】
アモルファス化合物を結晶性化合物とともに配合し、固体インク組成物を作成する。インク組成物は、良好なレオロジープロフィールを示す。コーティングされた紙の上に、Ｋ−プルーフによって固体インク組成物を用いて作成した印刷サンプルは、優れた堅牢性を示す。酒石酸をエステル基剤として用いると、低コストであり、潜在的に生物由来の供給源から得られるため、さらなる利点を有する。
【００４７】
エステル化反応で酒石酸と少なくとも１つのアルコールから合成した新規のアモルファス化合物を用いることによって、固体インク組成物が得られる。固体インク組成物は、アモルファス化合物を、結晶性化合物および着色剤と組み合わせて含む。本発明の実施形態は、望ましい粘度を維持しつつ、液体から固体への迅速な相転移を実現し、硬くて堅牢性の高い印刷画像を促進するために、一定のバランスでアモルファス化合物と結晶性化合物とを含む。このインクを用いて作られた印刷物は、市販のインクと比べて利点を示した（例えば、引っ掻きに対する堅牢性が良好である）。本発明の酒石酸エステルは、固体インクのためのアモルファス化合物を与え、望ましいレオロジープロフィールを有し、インクジェット印刷の多くの要求事項を満たす堅牢性の高いインクを生成することを発見した。
【００４８】
いくつかの実施形態では、アモルファス材料は、インク組成物の合計重量の５〜４０重量％、または５〜３５重量％、または１０〜３０重量％の量で存在する。
【００４９】
結晶性構成要素は、アミド、芳香族エステル、直鎖ジエステル、ウレタン、スルホン、芳香族基を有する酒石酸エステル誘導体、またはこれらの混合物を含んでいてもよい。
【００５０】
適切な結晶性構成要素としては、米国特許出願第１３／４５７，２２１号に開示されているものが挙げられる。これらの結晶性材料は、以下の構造を含み、
【化８】
2014084463.tif 000010
式中、Ｒ８およびＲ９は、同じであってもよく、または異なっていてもよく、Ｒ８およびＲ９は、それぞれ独立して、（ｉ）１〜４０個の炭素原子を含む直鎖または分岐鎖、環状または非環状、置換または非置換、飽和または不飽和のアルキル基であってもよく、ヘテロ原子がアルキル基中に存在していてもよい、アルキル基、（ｉｉ）置換または非置換のアリールアルキル基であってもよく、アリールアルキル基のアルキル部分は、直鎖または分岐鎖、環状または非環状、置換または非置換、飽和または不飽和であってもよく、ヘテロ原子は、アリールアルキル基のアリール部分またはアルキル部分のいずれかに存在していてもよく、いくつかの実施形態では、４〜４０個の炭素原子を含むアリールアルキル基、（ｉｉｉ）置換または非置換の芳香族基であってもよく、置換基は、直鎖、分岐鎖、環状または非環状のアルキル基であってもよく、ヘテロ原子が芳香族基中に存在していてもよく、３〜４０個の炭素原子を含む芳香族基からなる群から選択される。
【００５１】
適切な結晶性構成要素としては、Ｍｏｒｉｍｉｔｓｕらに対する米国特許出願第１３／４５６，９１６号に開示されているものが挙げられ、その全体が本明細書に参考として組み込まれる。これらの結晶性材料は、以下の構造を含み、
【化９】
2014084463.tif 000011
式中、Ｒ１０およびＲ１１は、同じであってもよく、または異なっていてもよく、Ｒ１０およびＲ１１は、それぞれ独立して、（ｉ）直鎖または分岐鎖、環状または非環状、置換または非置換、飽和または不飽和のアルキル基であってもよく、ヘテロ原子がアルキル基中に存在していてもよく、いくつかの実施形態では、１〜４０個の炭素原子を含むアルキル基、（ｉｉ）置換または非置換のアリールアルキル基であってもよく、アリールアルキル基のアルキル部分は、直鎖または分岐鎖、環状または非環状、置換または非置換、飽和または不飽和であってもよく、ヘテロ原子は、アリールアルキル基のアリール部分またはアルキル部分のいずれかに存在していてもよく、いくつかの実施形態では、４〜４０個の炭素原子を含むアリールアルキル基、（ｉｉｉ）置換または非置換の芳香族基であってもよく、置換基は、直鎖、分岐鎖、環状または非環状のアルキル基であってもよく、ヘテロ原子が芳香族基中に存在していてもよく、３〜４０個の炭素原子を含む芳香族基からなる群から選択されるが、但し、Ｒ１０およびＲ１１のうち、少なくとも１つは芳香族基であり；ｐは、０または１である。
【００５２】
結晶性芳香族エーテルの非限定例としては、
【化１０】
2014084463.tif 000012
およびこれらの混合物が挙げられる。
【００５３】
適切な結晶性構成要素としては、米国特許出願第１３／０９５，５５５号に開示されるものが挙げられる。これらの結晶性材料は、以下の構造を有する脂肪族の直鎖二酸のエステルを含み、
【化１１】
2014084463.tif 000013
式中、Ｒ１２は、置換または非置換のアルキル鎖であってもよく、−（ＣＨ２）１−から−（ＣＨ２）１２−からなる群から選択され、Ｒ１３およびＲ１４は、お互いに他と独立して、置換または非置換の芳香族基またはヘテロ芳香族基からなる群から選択され、置換基は、アルキル基を含み、アルキル部分は、直鎖、分岐鎖または環状であってもよい。
【００５４】
適切な結晶性構成要素としては、米国特許出願第１３／４５６，６１９号に開示されるものが挙げられる。これらの結晶性材料は、以下の構造を有するジウレタンを含み、
【化１２】
2014084463.tif 000014
式中、Ｑは、アルカンジイルであり；Ｒ１５およびＲ１６は、それぞれ独立して、１個以上のアルキルで置換されたフェニルまたはシクロヘキシルであり；ｉは、０または１であり；ｊは、０または１であり；ｐは、１〜４であり；ｑは、１〜４である。いくつかの実施形態では、Ｒ１５およびＲ１６は、それぞれ独立して、１個以上のメチルまたはエチルで置換されたフェニルまたはシクロヘキシルである。このような実施形態のうち、特定のものでは、Ｒ１５およびＲ１６は、フェニルである。特定の実施形態では、Ｑは−（ＣＨ２）ｎ−であり、ｎは、４〜８である。特定の実施形態では、ｎは６である。特定の実施形態では、Ｒ１５およびＲ１６は、それぞれ独立して、ベンジル、２−フェニルエチル、２−フェノキシエチル、Ｃ６Ｈ５（ＣＨ２）４−、シクロヘキシル、２−メチルシクロヘキシル、３−フェニルプロパニル、３−メチルシクロヘキシル、４−メチルシクロヘキシル、シクロヘキシルメチル、２−メチルシクロヘキシルメチル、３−メチルシクロヘキシルメチル、４−メチルシクロヘキシルメチル、４−エチルシクロヘキサニルから選択される。
【００５５】
適切な結晶性構成要素としては、米国特許出願第１３／４５７，３２３号に開示されるものが挙げられる。これらの結晶性構成要素は、以下の構造を有するスルホン化合物であり、
【化１３】
2014084463.tif 000015
式中、Ｒ１７およびＲ１８は、同じであってもよく、または異なっていてもよく、Ｒ１７およびＲ１８は、それぞれ他と独立して、（ｉ）直鎖または分岐鎖、環状または非環状、置換または非置換、飽和または不飽和のアルキル基であってもよく、ヘテロ原子がアルキル基中に存在していてもよく、いくつかの実施形態では、１〜４０個の炭素原子を含むアルキル基、（ｉｉ）置換または非置換のアリールアルキル基であってもよく、アリールアルキル基のアルキル部分は、直鎖または分岐鎖、環状または非環状、置換または非置換、飽和または不飽和であってもよく、ヘテロ原子は、アリールアルキル基のアリール部分またはアルキル部分のいずれかに存在していてもよく、いくつかの実施形態では、４〜４０個の炭素原子を含むアリールアルキル基、（ｉｉｉ）置換または非置換の芳香族基であってもよく、置換基は、直鎖、分岐鎖、環状または非環状のアルキル基であってもよく、ヘテロ原子が芳香族基中に存在していてもよく、３〜４０個の炭素原子を含む芳香族基からなる群から選択される。
【００５６】
いくつかの実施形態では、Ｒ１７およびＲ１８は、それぞれ独立して、１個以上のハロ、アミノ、ヒドロキシまたはシアノ基で置換されたアルキルまたはアリール、およびこれらの組み合わせであるか、またはＲ１７およびＲ１８と、これらが接続しているＳ原子とを合わせてヘテロ環を形成する。いくつかの実施形態では、Ｒ１７およびＲ１８は、それぞれ独立して、置換アルキル、例えば、メチル、エチル、イソプロピル、ｎ−ブチルまたはｔ−ブチルである。いくつかの実施形態では、Ｒ６およびＲ７は、それぞれ独立して、置換アリール、例えば、フェニルまたはベンジルである。いくつかの実施形態では、Ｒ１７およびＲ１８は、それぞれ独立して、１個以上のアミノ、クロロ、フルオロ、ヒドロキシ、シアノ、またはこれらの組み合わせで置換される。アリール基の置換は、フェニル基のオルト位、メタ位またはパラ位置、およびこれらの組み合わせで行われてもよい。いくつかの実施形態では、Ｒ１７およびＲ１８は、それぞれ独立して、２−ヒドロキシエチルまたはシアノメチルである。
【００５７】
いくつかの実施形態では、結晶性構成要素としては、ジフェニルスルホン、ジメチルスルホン、ビス（４−ヒドロキシフェニル）スルホン、ビス（４−アミノフェニル）スルホン、ビス（３−アミノフェニル）スルホン、ビス（４−クロロフェニル）スルホン、ビス（４−フルオロフェニル）スルホン、２−ヒドロキシフェニル−４−ヒドロキシフェニルスルホン、フェニル−４−クロロフェニルスルホン、フェニル−２−アミノフェニルスルホン、ビス（３−アミノ−４−ヒドロキシフェニル）スルホン、ジベンジルスルホン、メチルエチルスルホン、ジエチルスルホン、メチルイソプロピルスルホン、エチルイソプロピルスルホン、ジ−ｎ−ブチルスルホン、ジビニルスルホン、メチル−２−ヒドロキシメチルスルホン、メチルクロロメチルスルホン、スルホラン、３−スルホレン、およびこれらの混合物を挙げることができる。
【００５８】
結晶性化合物は、以下の式の酒石酸エステルを含んでいてもよく、
【化１４】
2014084463.tif 000016
式中、Ｒ１９およびＲ２０は、それぞれ独立して、低級アルキルおよびアルコキシで置換されたアリールまたはヘテロアリールであり、各ｎは、独立して０〜３である。いくつかの実施形態では、Ｒ１９およびＲ２０は、それぞれ独立して、置換アリール、例えばフェニルである。いくつかの実施形態では、Ｒ１９およびＲ２０は、それぞれ独立して置換されていないか、またはメチル、エチル、イソプロピル、メトキシまたはエトキシで置換されている。いくつかの実施形態では、Ｒ１９およびＲ２０は、それぞれ独立して、メチルまたはメトキシで置換されたフェニルである。
【００５９】
いくつかの実施形態では、Ｒ１９およびＲ２０は、それぞれ独立して、
【化１５】
2014084463.tif 000017
およびこれらの混合物からなる群から選択される。
【００６０】
いくつかの実施形態では、酒石酸骨格は、Ｌ−（＋）−酒石酸、Ｄ−（−）−酒石酸、ＤＬ−酒石酸またはメソ酒石酸、およびこれらの混合物から選択される。
【００６１】
いくつかの実施形態では、結晶性化合物は、Ｌ−酒石酸  ジベンジル、Ｌ−酒石酸  ジフェネチル、Ｌ−酒石酸  ビス（３−フェニル−１−プロピル）、Ｌ−酒石酸  ビス（２−フェノキシエチル）、Ｌ−酒石酸  ジフェニル、Ｌ−酒石酸  ビス（４−メチルフェニル）、Ｌ−酒石酸  ビス（４−メトキシルフェニル）、Ｌ−酒石酸  ビス（４−メチルベンジル）、Ｌ−酒石酸  ビス（４−メトキシルベンジル）、およびこれらの混合物からなる群から選択される。
【００６２】
いくつかの実施形態では、転相インクは、以下の式の第１の酒石酸エステルを含むアモルファス化合物を含み、
【化１６】
2014084463.tif 000018
式中、Ｒ１、Ｒ２、Ｒ３、Ｒ４およびＲ５は、それぞれ独立してアルキル基であり、ここで、アルキルは、１〜４０個の炭素原子を含み、直鎖、分岐鎖または環状、飽和または不飽和、置換または非置換であるか、または置換または非置換の芳香族基またはヘテロ芳香族基、およびこれらの混合物であってもよく、結晶性化合物は、以下の式の第２の酒石酸エステルを含み、
【化１７】
2014084463.tif 000019
式中、Ｒ１９およびＲ２０は、それぞれ独立して、低級アルキルおよびアルコキシで置換されたアリールまたはヘテロアリールであり、各ｎは、独立して０〜３である。
【００６３】
結晶性材料は、迅速な結晶化を示し、１４０℃の温度で比較的低い粘度（≦１０１センチポイズ（ｃｐ）、または０．５〜２０ｃｐ、または１〜１５ｃｐ）を示すが、室温で非常に高い粘度を示す（＞１０６ｃｐ）。これらの材料は、融点（Ｔｍｅｌｔ）が１５０℃未満、または６５〜１５０℃、または６６〜１４５℃であり、結晶化温度（Ｔｃｒｙｓ）が６０℃より大きく、または６０〜１４０℃、または６５〜１２０℃である。ＴｍｅｌｔとＴｃｒｙｓとのΔは、５５℃未満である。
【００６４】
いくつかの実施形態では、結晶性材料は、インク組成物の合計重量の６０重量％〜９５重量％、または６５重量％〜９５重量％、または７０重量％〜９０重量％の量で存在する。
【００６５】
転相インク組成物は、任意の適切な着色剤または望ましい着色剤、例えば、任意の適切な量または望ましい量で存在する従来の染料、顔料、これらの混合物および組み合わせからなる群から選択される着色剤を含んでいてもよい。２種類以上の着色剤が含まれる場合、転相インク組成物中に存在する着色剤の合計量は、望ましい色または色相を得るのに望ましいか、または有効な任意の量であってもよく、いくつかの実施形態では、転相インク組成物の合計重量を基準として、０．１〜５０重量％、または０．１重量％〜２０重量％の量で存在していてもよい。
【００６６】
いくつかの実施形態では、本明細書の転相インク組成物は、顔料系転相インク組成物である。いくつかの実施形態では、顔料は、金属フタロシアニン、金属を含まないフタロシアニン、およびこれらの混合物および組み合わせからなる群から選択される。特定の実施形態では、転相インク組成物は、シアン、グリーン、ブルー、ブラック、カーボンブラック、Ｐｉｇｍｅｎｔ  Ｂｌｕｅ、銅フタロシアニン、およびこれらの混合物および組み合わせからなる群から選択される顔料を含む。具体的な実施形態では、顔料は、シアン顔料である。
【００６７】
転相インク組成物中に、顔料を任意の適切な量または望ましい量で与えてもよい。いくつかの実施形態では、顔料は、転相インク組成物の合計重量を基準とし、顔料合計で０．１〜２０重量％、または０．５重量％〜５重量％、または０．７５〜３重量％の量で存在していてもよい。
【００６８】
任意の適切な共力剤または望ましい共力剤を使用してもよい。いくつかの実施形態では、顔料系転相インク、いくつかの実施形態では、シアン固体インクの分散安定性を高めるために、銅フタロシアニン誘導体が共力剤として用いられる。
【００６９】
本明細書の転相インク組成物は、分散剤を含んでいてもよい。任意の適切な分散剤または望ましい分散剤を使用してもよい。いくつかの実施形態では、分散剤は、Ａｄｅｌａ  Ｇｏｒｅｄｅｍａらの米国特許第７，９７３，１８６号に記載される分散剤であってもよい。具体的な実施形態では、分散剤は、以下の式の化合物
【化１８】
2014084463.tif 000020
またはその混合物であり、式中、ＲとＲ’は、同じであるか、または異なっており、ＲおよびＲ’は、独立して、３７個の炭素原子を含む直鎖アルキル基および４７個の炭素原子を含む直鎖アルキル基から選択され、ｍは、１〜３０の整数である。
【００７０】
分散剤は、ポリマー分散剤、例えば、Ｓｏｌｓｐｅｒｓｅ（登録商標）、いくつかの実施形態では、Ｓｏｌｓｐｅｒｓｅ（登録商標）１７００、Ｓｏｌｓｐｅｒｓｅ（登録商標）３２０００、Ｓｏｌｓｐｅｒｓｅ（登録商標）１３２４０という名称で販売されるものであってもよい。
【００７１】
転相インク組成物中に、分散剤は、任意の適切な量または望ましい量で、例えば、転相インク組成物中の顔料の合計重量を基準として、１〜５００％の量で与えられてもよい。
【００７２】
インクは、従来の添加剤に関連して知られている機能を利用するために、このような従来の添加剤をさらに含んでいてもよい。このような添加剤としては、例えば、少なくとも１つの酸化防止剤、消泡剤、すべり剤およびレベリング剤、清澄剤、粘度調整剤、接着剤、可塑剤が挙げられてもよい。
【００７３】
インクは、画像の酸化を防ぐために酸化防止剤を含有していてもよく、また、インク容器中で加熱した溶融物として存在している間にインクの構成要素が酸化するのを防いでもよい。
【００７４】
本開示の転相インク組成物は、任意の望ましい方法または適切な方法によって調製することができる。いくつかの実施形態では、本明細書の転相インク組成物を調製する方法は、アモルファス化合物と；結晶性化合物と；任意要素の着色剤と；任意要素の共力剤と；任意要素の分散剤と；直鎖一級アルコールとを合わせ、転相インク組成物を製造することを含む。
【００７５】
例えば、インク成分を一緒に混合し、次いで、１００℃〜１４０℃以下の温度まで加熱し、均一なインク組成物が得られるまで撹拌し、その後、インクを周囲温度（典型的には２０〜２５度）まで冷却してもよい。本開示のインクは、周囲温度で固体である。いくつかの実施形態では、作成プロセス中に、溶融状態のインクを型に注ぎ、次いで、冷却して固化させ、インクステックを作成する。
【００７６】
本明細書のインクジェットプリンターのスティックまたはペレットは、アモルファス化合物と；結晶性化合物と；任意要素の着色剤と；任意要素の共力剤と；任意要素の分散剤と；直鎖一級アルコールとを含む転相インク組成物を含有する。
【００７７】
本明細書に開示されるインクを、直接印刷するインクジェットプロセスおよび間接的に（オフセット）印刷するインクジェット用途のための装置で使用してもよい。別の実施形態は、本明細書に開示されるインクをインクジェット印刷装置に組み込むことと、このインクを溶融させることと、溶融したインクの液滴を画像の模様になるように記録基材の上に放出することとを含むプロセスに関する。
【００７８】
いくつかの実施形態では、本明細書の方法は、本明細書に記載する転相インク組成物をインクジェット印刷装置に組み込むことと、インク組成物を溶融させることと、溶融したインクの液滴を画像の模様になるように基材の上に放出することとを含む。
【００７９】
普通紙、例えば、ＸＥＲＯＸ（登録商標）紙、透明材料、布地、繊維製品、プラスチック、ポリマー膜、無機基材、例えば、金属および木材を含め、任意の適切な基材または記録シートを使用してもよい。いくつかの実施形態では、基材は、コーティングされた紙を含む。
【実施例】
【００８０】
（実施例１）
転相インク基剤を表２に記載するように調製した。
【表２】
2014084463.tif 000021
【００８１】
アトライタで混合した顔料濃縮物をインク基剤に加えることによって、着色したインクを調製した。配合の詳細を表３に示す。
【表３】
2014084463.tif 000022
【００８２】
ジＢｎ−ＨＤＩジウレタンは、本明細書で上の第９１段落に記載した結晶性化合物である。米国特許出願第１３，４５６，６１９号を参照。
【００８３】
ジ−ＤＬ−メンチル  Ｌ−酒石酸（ＤＭＴ）は、本明細書で上の第６０段落に記載したアモルファス化合物である。米国特許出願第１３／０９５，７８４号を参照。
【００８４】
Ｂ４Ｇは、ＨＯＳＴＡＰＥＲＭ（登録商標）  Ｂｌｕｅ  Ｂ４Ｇである（Ｃｌａｒｉａｎｔから市販）。
【００８５】
Ｓｕｎｆｌｏ（登録商標）ＳＦＤ−Ｂ１２４は、誘導体化されたスルホン酸化銅フタロシアニンであり、Ｓｕｎ  Ｃｈｅｍｉｃａｌから入手可能である。
【００８６】
Ｓｏｌｓｐｅｒｓｅ（登録商標）３２０００は、Ｔｈｅ  Ｌｕｂｒｉｚｏｌ  Ｃｏｒｐｏｒａｔｉｏｎから入手可能なポリマー分散剤である。
【００８７】
直鎖ポリエチレンワックスは、本発明の転相インクの媒剤としては極性がなさすぎる。直鎖一級アルコール（例えば、Ｂａｋｅｒ  Ｈｕｇｈｅｓから入手可能なＵｎｉｌｉｎ（商標）３５０）を用いることによって、ワックスが転相インクと相溶性になり、優れた画像堅牢性を有する画像を与えることがわかった。
【００８８】
顔料系インクは、１４０℃でニュートン性粘度を示し、吐出可能な粘度を示した（つまり、≦１２センチポイズ）。図１は、Ｕｎｉｌｉｎ（商標）３５０の含有量が０％の実施例１のコントロールインク、Ｕｎｉｌｉｎ（商標）３５０を５％含有する実施例２のインク、Ｕｎｉｌｉｎ（商標）３５０を１０％含有する実施例３のインクについて、温度に対する複素粘度を示す。
【００８９】
図２は、Ｕｎｉｌｉｎ（商標）３５０の含有量が０％の実施例１のコントロールインク、Ｕｎｉｌｉｎ（商標）３５０を５％含有する実施例２のインク、Ｕｎｉｌｉｎ（商標）３５０を１０％含有する実施例３のインクについて、１４０℃での周波数に対する複素粘度を示す。
【００９０】
コーティング紙（ＤＣＥＧ：Ｘｅｒｏｘ  ｄｉｇｉｔａｌ  Ｃｏｌｏｒ  Ｅｌｉｔｅ  Ｇｌｏｓｓ、１２０ｇｓｍ）の上にＫ−プルーフサンプルを製造した。実施例２および実施例３のＫ−プルーフサンプルは、それぞれ５重量％および１０重量％のＵｎｉｌｉｎ（商標）３５０を組み込んだインクを含んでいた。実施例１のＫ−プルーフサンプルは、「未希釈」の顔料系インクを含んでいたが、Ｕｎｉｌｉｎ（商標）３５０を添加しなかった。実施例のインクをコントロールインクと同じ様式で調製した。それぞれのＫ−プルーフをＸｅｒｏｘ  Ｐｈａｓｅｒ（登録商標）８４００プリンターまたはＰｈａｓｅｒ（登録商標）８８６０プリンターによって、１インチ／秒のドラムで、紙の前加熱温度５０℃で、インク表面が転写固定ドラムに面するようにＫ−プルーフを広げた。次いで、それぞれのインクの１つのＫ−プルーフをＸＲＣＣの３つの丸い指状部を有するシステムで引っ掻き、別のＫ−プルーフを、Ｄｕｐｌｏ  Ｄ−５９０ホルダーにページが面するように４２００（７５ｇｓｍ）に沿って折り曲げ、折りたたんだときのしわを評価した。スプレッダードラムおよび前加熱温度を上昇させつつ、裏移りが明らかになるまで第３のＫ−プルーフを広げた（スプレッダーによる裏移りは、制限因子になる場合があり、この温度で、特定の印刷処理工程を行うことができ、温度が高いほど良い）。
【００９１】
各インクの２つのＫ−プルーフを５０℃で広げ、これについて、引っ掻き、折りたたんだときのしわがある領域を目で見て評価した。図３、図４および図５は、３つの丸い指状部を用いた試験によって引っ掻いたＫ−プルーフサンプルの走査画像をまとめたものである。図３は、実施例１のコントロールインクを用いて調製したＫ−プルーフサンプルの走査画像である。図４は、Ｕｎｉｌｉｎ（商標）３５０を５％含有する実施例２のインクを用いて調製したＫ−プルーフサンプルの走査画像である。図５は、Ｕｎｉｌｉｎ（商標）３５０を１０％含有する実施例３のインクを用いて調製したＫ−プルーフサンプルの走査画像である。
【００９２】
実施例１のシアン顔料系転相インクは、引っ掻き性、折りたたんだときのしわ、または折りたたんだときの裏移りについて、目標性能を満たしていない。本明細書に記載のＵｎｉｌｉｎ（商標）３５０を加えることは、シアン顔料系転相インクの堅牢性の性能をさらに高めるアプローチを提供する。耐引っ掻き性および折りたたんだときのしわの耐性は、インク配合物合計中にＵｎｉｌｉｎ（商標）３５０内容物を加えると、耐性が高まる。
【００９３】
図３、４、５の引っ掻いたＫ−プルーフを比較すると、除去されたインクの量および引っ掻き部分の視覚化は、Ｕｎｉｌｉｎ（商標）３５０を加えることによって顕著に高まり、５％のＵｎｉｌｉｎ（商標）３５０が最も良い引っ掻き結果を与える。図６、図７および８の折りたたんだＫ−プルーフを考えると、添加剤の保持量を繰り返し増やしていくと、折りたたんだときのしわがわずかに改善し、最も良い結果は、Ｕｎｉｌｉｎ（商標）３５０が１０％のときに得られた。
【００９４】
実施例２および実施例３は、Ｕｎｉｌｉｎ（商標）３５０の使用が転相インクの結晶化速度を遅くしないことを示す。表５は、本開示の実施例２および３のインクの結晶化データをまとめたものである。
【表４】
2014084463.tif 000023
【図１】
2014084463.tif 000031
【図２】
2014084463.tif 000032
【図３】
2014084463.tif 000033
【図４】
2014084463.tif 000034
【図５】
2014084463.tif 000035
【図６】
2014084463.tif 000036
【図７】
2014084463.tif 000037
【図８】
2014084463.tif 000038